(57)【要約】  本開示は、凝集化形における表面修飾カーボンハイブリッド粒子、表面修飾カーボンハイブリッド粒子の形成方法、およびそれらの使用（例えば導電性添加剤として）に関する。表面修飾カーボンハイブリッド粒子は、高表面積および高いメソ孔含有量によって特徴づけられる。本開示は、界面活性剤の存在化における液体媒体中での、このような化合物の分散体を形成する方法、および導電性のコーティングとしてのそれらの使用にも関する。表面修飾カーボンハイブリッド粒子で満たされたポリマー化合物も、開示される。更なる開示は、カーボン支持体としての、表面修飾カーボンハイブリッド粒子の使用に関する。
2015525184.tif 000002
【特許請求の範囲】
【請求項１】
少なくとも５０ｍ２／ｇ、または少なくとも８０ｍ２／ｇ、または少なくとも１００ｍ２／ｇ、および８００ｍ２／ｇ以下のＢＥＴ表面積；および少なくとも４０ｍ２／ｇ、または少なくとも６０ｍ２／ｇ、または少なくとも７０ｍ２／ｇ、または少なくとも８０ｍ２／ｇ、および４００ｍ２／ｇ以下のＤＦＴメソ孔面積を有する凝集体の形の、アモルファスカーボンでコートされたグラファイトコアを含む、表面修飾されたカーボンハイブリッド粒子。
【請求項２】
ＤＦＴメソ孔面積と全ＤＦＴ孔領域の比が２０〜９０％、４５〜７５％、または５０〜７０％であり；および／又は、
ＤＦＴメソ孔ボリュームが少なくとも０．１０ｃｍ３／ｇ、または少なくとも０．１７ｃｍ３／ｇ、または少なくとも０．２９ｃｍ３／ｇであり；および／又は、
ＤＦＴメソ孔ボリュームと総ＤＦＴ孔ボリュームの比が５０〜９５％、または７０〜９５％である請求項１の表面修飾されたカーボンハイブリッド粒子。
【請求項３】
凝集体が、２０〜６０μｍ、または３０〜５０μｍ、または４０〜５０μｍのＤ９０値（湿式分散法の測定に従う）；および／又は７〜１５μｍ、または７〜１２μｍのＤ５０値；および／又は、０．３〜４μｍ、または０．４〜３μｍ、または０．５〜２μｍのＤ１０値；および／又は５０〜３００μｍ、または１００〜３００μｍ、または１００〜３００μｍ、または１５０〜２００μｍのＤ９０値（乾式分散法の測定に従う）を有する請求項１または２のいずれか１項の表面修飾されたカーボンハイブリッド粒子。
【請求項４】
酸素含有量が少なくとも０．４５％ｗ／ｗ、または少なくとも０．８５％ｗ／ｗ、または少なくとも１％ｗ／ｗ、または少なくとも２％ｗ／ｗ、または少なくとも、または少なくとも３％ｗ／ｗであり；および／又は、
粒子のｐＨが、７．０未満、または６．５未満、または６．０未満、または５．０未満である請求項１〜３のいずれか１項の表面修飾されたカーボンハイブリッド粒子。
【請求項５】
タップ密度が０．３５〜０．７ｇ／ｃｍ３、または、０．４〜０．７ｇ／ｃｍ３であり；および／又はスコット密度が０．２〜０．６ｇ／ｃｍ３、または０．２５〜０．６ｇ／ｃｍ３である請求項１〜４のいずれか１項の表面修飾されたカーボンハイブリッド粒子。
【請求項６】
油吸収が、１５０％ｗ／ｗ以下、または１４０％ｗ／ｗ以下、または１２０％または１００％％ｗ／ｗ以下、または８０％ｗ／ｗ以下であり；および／又は
グラファイト化の程度が８０〜９５％、または８５〜９５％、または９０〜９５％である請求項１〜５のいずれか１項の表面修飾されたカーボンハイブリッド粒子。
【請求項７】
非凝集粒子のＤ９０値（湿式分散法により測定される）が、１０μｍ未満、または８μｍ未満、または５μｍ未満、または４μｍ未満、または３μｍ未満、または２μｍ未満、または１．８μｍ未満であり；および／又は非凝集粒子のＤ５０値が、４μｍ未満、または２μｍ未満、または１μｍ未満、または０．７５μｍ未満、または０．４μｍ未満、または０．３μｍであり；および／又は非凝集粒子のＤ１０値が、０．６μｍ未満、または０．４μｍ未満、または０．２μｍ未満、または０．１５μｍ未満である請求項１〜１４のいずれか１項の表面修飾されたカーボンハイブリッド粒子。
【請求項８】
ａ）気密シールされたミル内でグラファイトをミリングし；ｂ）制御された酸化によって得られたハイブリッドカーボンを官能基化する工程を含み；および／又は、
非凝集粒子Ｄ９０値（湿式分散法の測定に従う）が１０μｍ未満、または８μｍ未満、または５μｍ未満、または４μｍ未満、または３μｍ未満、または３μｍ未満、または１．８μｍ未満となるまで；および／又は非凝集粒子のＤ５０値が、４μｍ未満、または２μｍ未満、または１μｍ未満、または０．７５μｍ未満、または０．４μｍ未満、または０．３μｍ未満となるまで；および／又は非凝集粒子のＤ１０値が、０．６μｍ未満、または０．４μｍ未満、または０．２μｍ未満、または０．１５μｍ未満となるまで、工程ａ）が実行される請求項１〜７のいずれか１項の方法。
【請求項９】
工程ａ）からの生成物が、工程ｂ）を実行する前に、少なくとも１５分間、または少なくとも３０分間、または少なくとも４５分間気密シールされたミル内で保持され；および／又は、
工程ａ）からの生成物が、２０〜６０μｍ、または３０〜５０μｍ、または４０〜５０μｍのＤ９０値（湿式分散法の測定に従う）；および／又は７〜１５μｍ、または７〜１２μｍのＤ５０値；および／又は、０．３〜４μｍ、または０．４〜３μｍ、または０．５〜２μｍのＤ１０値；および／又は５０〜３００μｍ、または１００〜３００μｍ、または１００〜３００μｍ、または１５０〜２００μｍのＤ９０値（乾式分散法の測定に従う）となるまで、気密シールされたミル内で保持される請求項１〜８のいずれか１項の方法。
【請求項１０】
制御された酸化が、空気、湿気、酸素、他の酸化性のガスおよび／又は酸化性の液体の存在下で実行され；および／又は、
酸化性のガスがＮＯｘ、オゾンまたは二酸化炭素であり；および／又は、
酸素含有量が、少なくとも０．４５％ｗ／ｗ、または少なくとも０．８５％ｗ／ｗ、または少なくとも１％ｗ／ｗになるまで、制御された酸化が実行され；および／又は、
ｐＨが７．０未満、または６．５未満、または６．０未満、または５．０未満になるまで、制御された酸化が実行される請求項１〜９のいずれか１項の方法。
【請求項１１】
工程ｂ）の後、生成物が粒子を解凝集させるために剪断力を印加することによって界面活性剤またはポリマー化合物の存在下で液体中に分散する請求項１〜１０のいずれか１項の方法。
【請求項１２】
請求項８〜１１のいずれか一つで定義された方法によって得られる、請求項１〜７のいずれか一つで定義された表面修飾されたカーボンハイブリッド粒子。
【請求項１３】
請求項１〜７または請求項１２のいずれか一つの表面修飾されたカーボンハイブリッド粒子と、リグノスルホネート、および／又は鉛蓄電池の陰極のための添加剤としての硫酸バリウムの混合物。
【請求項１４】
請求項１〜７または請求項１２のいずれか一つの表面修飾されたカーボン粒子で満たされたポリマー化合物。
【請求項１５】
請求項１〜７または請求項１２のいずれか一つの表面修飾されたカーボン粒子、導電性添加剤としての請求項３３の混合物を含む電池電極。
【請求項１６】
硫酸バリウムが電極の全体の量の約０．２〜約２重量％の量で加えられ；および／又は、
リグノスルホネートが電極の全体の量の約０．１〜約１．５重量％の量で加えられる請求項１５の電池電極の使用。
【請求項１７】
鉛蓄電池における電池電極の使用；または、
リチウム−硫黄電池における電池電極の使用；または、
電気化学的二重層キャパシタにおける電池電極の使用であって、
前記電気化学的二重層キャパシタが７Ｆ／ｇを超える、または６Ｆ／ｇを超える、または５．５Ｆ／ｇ．を超える平均キャパシタンスを有する請求項１５に従う使用
【請求項１８】
請求項１〜７または請求項１２のいずれか１項の表面修飾されたカーボン粒子の界面活性剤存在下での液体中の分散体。
【発明の詳細な説明】
【技術分野】
【０００１】
本願の開示は、表面修飾されたカーボンハイブリッド粒子、それらの作製方法、およびそれらの使用、例えば、導電性の（conductive）添加剤としての種々の応用におけるもの、に関する。
【背景技術】
【０００２】
導電性のカーボン粒子は、電気化学的システムの電極、ポリマー、セラミックス、コーティングにおいて、導電率を増大させるフィラーとして一般的に用いられる。
【０００３】
例えば、カーボン導電性の添加剤は、アルカリ性の亜鉛／二酸化マンガン電池、亜鉛カーボン電池、リチウム一次および充電式電池、ニッケル−カドミウム電池、鉛蓄電池、ニッケル水素電池、リチウム−硫黄電池、リチウム−空気電池、亜鉛または鉄等の金属による金属空気電池、燃料電池等の、種々の一次および二次電池、並びにキャパシタシステムにおいて使用される。
【０００４】
導電性の添加剤は、電気的な電極抵抗を減少させるために、電気化学的セルの電極に適用される。炭素質（carbonaceous）の粉末状の材料は、それらの軽量さ、および酸性およびアルカリ性電解質に対する不活発性のために、導電性添加剤と頻繁に選択される。導電性添加剤は、電極の電気化学的プロセスに関与しないが、それはセルの高いエネルギー密度に対して、導電性添加剤の適用量が望ましく最小化されることを提示する。使用される典型的なカーボン導電性添加剤は、細かいグラファイト粉および導電性のカーボンブラックである（例えば、M.E. Spahr, Lithium-ion Batteries-Science and Technology, M. Yoshio, R.J. Brodd, A. Kozawa (Eds.), Springer, New York, ２００９, Chapter ５を参照）。
【０００５】
電池が、例えばハイブリッド電気自動車において使用されて部分的充電状態（ＨＲＰＳｏＣ）モードで高速（high rate）に動作するとき、鉛蓄電池の陰極への少量の導電性のカーボンの追加は、サイクル寿命および電荷受容性（acceptance）の改善につながる（例えば、K. Nakamura, M. Shiomi, K. Takahashi, M. Tsubota, Journal of Power Sources ５９ (１９９６) １５３, M. Shiomi, T. Funato, K. Nakamura, K. Takahashi, M. Tsubota, Journal of Power Sources, ６４ (１９９７), １４７；およびD. Pavlov, P. Nikolov, T. Rogachev Journal of Power Sources １９６ (２０１ １ ) ５１５５-５１６７を参照）。鉛蓄電池が充電の部分的充電状態（ＰＳｏＣ）で操作されるとき、硫酸鉛（lead acid sulfate）の不可逆的な形成が（「サルフェーション効果」）が、電池サイクル寿命の重要な低下を引き起こす（例えば、K. Nakamura, M. Shiomi, K. Takahashi, M. Tsubota, Journal of Power Sources ５９ (１９９６) １５３, M. Shiomi, T. Funato, K. Nakamura, K. Takahashi, M. Tsubota, Journal of Power Sources, ６４ (１９９７), １４７ and D. Pavlov, P. Nikolov, T. Rogachev Journal of Power Sources １９６ (２０１１) ５１５５-５１６７を参照）。
【０００６】
カーボン添加剤を用いる以外に、当該技術において、従来の起動、照明、イグニッション（ＳＬＩ）鉛蓄電池を改良し、低位充電状態（lower state of charge；ＳＯＣ）でそれらを動作モードに有用にする他の方法として、修飾グリッド設計、活性物質内のガラス繊維マット、および／又は修飾電極組成物を用いることが知られている（例えば、 D. Pavlov, Lead-Acid Batteries-Science and Technology, Elsevier ２０１１, Chapter １, pp. ２３-２６を参照）。 浅い高速放電動作において、これらの先進の鉛蓄電池で得られる電池特性は、それらを、マイクロ型およびマイルド型ハイブリッド電気自動車の良い候補とする。
【０００７】
グラファイト、膨張化（expanded）グラファイト、活性炭、およびカーボンブラックの陰極への添加は、主にサルフェーション効果の低減により、鉛蓄電池のサイクル寿命の改善を与えることが示された。
【０００８】
陰極におけるカーボン効果のメカニズムを説明するために、いくつかの仮説が提案された。カーボンの広いスペクトルの影響の調査は、文献にまとめられた（P.T. Moseley, Journal of Power Sources １９１ (２０１０) １３４- １３８ and D.P. Boden, D.V. Loosemore, M.A. Spence, T.D. Wojcinski, Journal of Power Sources, １９５ (２０１０) ４４７０-４４９３）。新しく組み立てられた電池の陰極における最初の充電において実行される電極形成において鉛をプレーティングしつつ、陰極におけるカーボン−鉛骨格の形成を可能にするために、カーボンは鉛に対して高い親和性を有するべきであることが、最近示された（D. Pavlov, P. Nikolov, T. Rogachev Journal of Power Sources １９６ (２０１１) ５１５５-５１６７）。このカーボン−鉛骨格は、表面積を増大させ、これに加えて、カーボンは電極における追加的なスーパーキャパシタsupercapacitor）効果を与え、そして、それらの両方が、増大された電荷受容性に対する可能な説明を与える。
【０００９】
電気伝導度特性に加えて、導電性添加剤も、電極の構造および多孔性に影響を及ぼす。例えば、電極の電解質浸透は、電極構造および多孔性によって影響される可能性があり、それは電極のイオン抵抗性（resistivity）に影響を及ぼす（例えば、M.E. Spahr, Lithium-ion Batteries- Science and Technology, M. Yoshio, R.J. Brodd, A. Kozawa (Eds.), Springer, New York, ２００９, Chapter ５を参照）。
【００１０】
リチウム硫黄電池の陽極は、バインダーおよび１以上のカーボン成分を混合された硫黄を含む。カーボンは電気伝導度を与え、これに加えて、陽極の硫黄含有量が放電生成物の形成によって減少するとき、該セルの放電の間、電極ディメンジョンの安定性を保証すると考えられる（例えば、Xiong, Shizhao; Hong, Xiaobin; Xie, Kai; Rong, Lixia, Huagong Jinzhan (２０１ １ ), ３０(５), ９９１ -９９６ and Yao, Zhen-Dong; Wei, Wei; Wang, Jiu-Lin; Yang, Jun; Nuli, Yan-Na, Wuli Huaxue Xuebao (２０１１), ２７(５), １００５-１０１６を参照）。
【００１１】
更に、燃料電池スタックまたは金属空気電池に含まれる、空気電極を有する電気化学的セルは、正の空気電極においてカーボンを必要とする可能性がある。
カーボンは、金属または金属酸化物触媒に対する支持体の働きをして、これに加え、電極に対するディメンジョン安定性を与える構造を生成すると考えられる。空気電極において使用されるために、カーボン支持体は空気または酸素に対する高い腐食抵抗を示すことが要求され、そうでなければセルの耐久性を制限すると考えられる（例えば、S. Sarangapani, P. Lessner, L. Swette, J. Giner, Proceedings - Electrochemical Society (１９９２), ９２-１ １ (Proc. Workshop Struct. Eff. Electrocatal. Oxygen Electrochem., １９９２), ５１０-２２, S. Muller, F. Holzer, H. Arai, O. Haas, Journal of New Materials for Electrochemical Systems (１９９９), ２(４), ２２７-２３２ and F. Maillard, P. Simonov, E. Savinova, Carbon Materials for Catalysis (２００９), ４２９-４８０を参照）。
【００１２】
上記したように、天然または合成のグラファイト、膨張化グラファイト、活性炭、およびカーボンブラックの全てが、導電性添加剤として使用されて来た。
【００１３】
グラファイトは、結晶性のカーボンである。グラファイトの電子伝導性は、グラファイト層と平行な共役ｐ−電子軌道において非局在化された電子を有する６員環のカーボン環のスタックされた層からなる（consists of）結晶性のグラファイト構造に基づく。スタックされた平面（planes）と平行な電子伝導性は、該平面に対して垂直な電子伝導性より、約３桁（orders of magnitude）高いものである。これは、電子伝導性の既知の異方性挙動を与える（A. W. Hull, Phys. Rev. １０ (１９１７) ６６１ and W. Primak, L.H. Fuchs, Phys. Rev. ９５(１) (１９５４) ２２）。
【００１４】
例えば、導電性添加剤としてのグラファイトの使用は、例えば、その高い圧縮能力（compaction ability）等の特性に帰することができるであろうし、そして、それはセルの電極密度の改良を与える。カーボン導電性添加剤が、電極の低温における充電／放電性能と、サイクリング安定性とをかなり（significantly）増大させことができることも証明された。しかしながら、グラファイトの高濃度における比抵抗（resistivity）が非常に低いものの、カーボンブラックと比較してグラファイトのための、より高いパーコレーション閾値のために、電極の比抵抗を減少させるために、比較的多量のグラファイトが必要となることが観察された。
【００１５】
高表面積グラファイトは、典型的には、ミリング・プロセスにおけるグラファイトの粒径を減少させることによって得られる。ミリングの間における、グラファイト生成物の酸化を避けるために、ミリングは不活性ガス空気で行うことができる（例えば、N.J. Welham, J.S. Williams, Carbon ３６(９) (１９９８) １３０９-１３１５, T.S. Ong, H. Yang, Carbon, ３８ (２０００) ２０７７-２０８５ and Y. Kuga, M. Shirahige, Y. Ohira, K. Ando, Carbon ４０ (２００２), ６９５-７０１を参照）。従来のミリング・プロセスの欠点は、活性炭および高表面積グラファイトが、金属ベースのミリング装置の使用のために、微量（trace）金属の比較的高い量を含む可能性があることである。金属微量元素は、望ましい電気化学的プロセスを妨げる電極触媒（electrocatalyst）として作用する可能性があり、且つ、サイクリング安定性を減少させるパラサイト的な化学物質または電気化学的副反応を引き起こして、セル寿命を減少させる可能性がある。
【００１６】
カーボンブラックは、カーボンのアモルファスな形態である。カーボンブラック構造は、より大きな集合体（aggregate）を形成するための共有結合によって、一緒に結合される、典型的には球状アモルファス一次粒子からなる。導電性のカーボンブラックは、典型的にはサイズにおいて１０〜５０ｎｍの一次粒子からなり、より大きく複雑な集合体は、しばしば直径１００ｎｍを超える。導電性カーボンブラック集合体は、多孔質電極における導電性ネットワークを形成して、これにより電子抵抗を減少させる（J. B. Donnet, R. P. Bansal, M. J. Wang, in Carbon Black Science and Technology, ２nd ed., Marcel Dekker Inc., New York, １９９３）。カーボンブラック構造により形成される、導電性のカーボンブラックの大きな内部的および相互的（inter）集合体の空隙容積（void volume）は、高い油吸収係数を与える。導電性のカーボンブラックは、典型的には、１５０ｍｌ／１００ｇを超える、油吸収係数を有する（ＡＳＴＭ  Ｄ２４１４−０１により測定；後述の方法を参照）。
【００１７】
炭素質材料の他の種類は、活性炭である。活性炭は、ココナッツ殻または木製品またはポリマー等の天然有機物から誘導される、アモルファス高表面積カーボン粉体からなる。これらの前駆体は、７００と１６００℃の間の温度において炭化される。炭化の後、該材料は、高い温度において蒸気、ＣＯ２または塩化亜鉛水溶液を用いた活性化プロセスに供され、それにより、炭化された材料のＢＥＴ表面積を増大させる。該活性化プロセスは、観察された表面積増加の理由であると考えられるいわゆる「微小孔」を形成する（例えば、H. Marsh, F. Rodriguez- Reinoso, Activated Carbon, Elsevier, ２００６を参照）。
【００１８】
カーボンブラックの、例えば導電性添加剤としての使用は、高い液体吸収性等の特性に帰することができ、それは、より高い電解質の浸透に至るように考えられる。更にまた、高表面積カーボン成分の添加は、増大した電気化学的に利用できる内部の電極エリアのために電荷受容性の目立つ増大を与えることが観察された。そして、それは、電極のより「オープンな」構造の結果であるように考えられる。カーボンブラック添加剤のポジティブな効果の更なる説明は、追加的なカーボン表面のチャージ（スーパーキャパシタ効果）が、増大した電気化学的容量に至る導く可能性があるということである。そして、それは、例えば、鉛蓄電池陰極およびスーパーキャパシタの望ましい性質である。
【００１９】
しかしながら、カーボン添加剤としての高表面積カーボンの使用にもかかわらず、サイクル寿命、高速におけるパフォーマンスおよび低温放電に関するいくらかの有害な結果が、観察された。高表面積カーボン成分に関連した更なる問題は、ペースト製剤としての高い水分取り込みである。そして、それはこのような添加剤を含有する電極の製造を妨げる可能性がある。
【００２０】
更に、充電の間における鉛蓄電池のパラサイト的な副反応として生ずる、電解水溶液の分解は、陰極における水素の形成につながる。電解質分解速度がカーボンの高表面積によって、そして、典型的な金属不純物の存在で加速されることが判明している。また、陽極においてこの反応で形成される酸素は、高表面積アモルファスカーボンにおいて特に生ずるように考えられる、酸化性カーボン腐食の原因でありえる。
【００２１】
上記の特性から、導電性のカーボン添加剤が、電極の電極エンジニアリング、その特性および製造プロセスに重要な効果を及ぼすと考えられることが、理解できよう。
【００２２】
上述したように、電極におけるそれらの導電性添加剤としての使用を考慮するとき、グラファイトおよび導電性のカーボンブラックは、多くの補完的な（complementary）特性があると考えられる。低および高表面積のカーボン双方（グラファイトおよびアモルファスカーボン粉体）がポジティブな効果を及ぼすことを示されて来たが、意図された応用、２つの混合物を使う試みにおいて、異なる欠点を与えることが、文献に記載されている（例えば、M. Fernandez, Batteries & Energy Storage (BEST) Spring ２０１ １ ８１ -９３ and M. Fernandez, N, Munoz, R. Nuno, F. Trinidad, Proceedings of the ８ th International Conference on Lead Acid Batteries, Extended Abstract #６, Lead Acid Battery Department of the Bulgarian Academy of Science, Sofia, Bulgaria, June ７ th-１０ th, ２０１１ , p. ２３-２８を参照）。しかしながら、このような混合物は、問題を孕んでいる。例えば、陰極の製造プロセスにおいては、２つのカーボン成分の要求された均一な混合（その一つは、酸化鉛ペースト処方において非常に低い体積密度を有する）は、問題がある可能性がある。
【先行技術文献】
【非特許文献】
【００２３】
【非特許文献１】M.E. Spahr, Lithium-ion Batteries-Science and Technology, M. Yoshio, R.J. Brodd, A. Kozawa (Eds.), Springer, New York, ２００９, Chapter ５
【００２４】
【非特許文献２】K. Nakamura, M. Shiomi, K. Takahashi, M. Tsubota, Journal of Power Sources ５９ (１９９６) １５３, M. Shiomi, T. Funato, K. Nakamura, K. Takahashi, M. Tsubota, Journal of Power Sources, ６４ (１９９７), １４７
【非特許文献３】D. Pavlov, P. Nikolov, T. Rogachev Journal of Power Sources １９６ (２０１１) ５１５５-５１６７
【非特許文献４】K. Nakamura, M. Shiomi, K. Takahashi, M. Tsubota, Journal of Power Sources ５９ (１９９６) １５３
【００２５】
【非特許文献５】M. Shiomi, T. Funato, K. Nakamura, K. Takahashi, M. Tsubota, Journal of Power Sources, ６４ (１９９７), １４７
【非特許文献６】D. Pavlov, P. Nikolov, T. Rogachev Journal of Power Sources １９６ (２０１１) ５１５５-５１６７
【非特許文献７】D. Pavlov, Lead-Acid Batteries-Science and Technology, Elsevier ２０１１, Chapter １, pp. ２３-２６
【００２６】
【非特許文献８】P.T. Moseley, Journal of Power Sources １９１ (２０１０) １３４- １３８ and D.P. Boden, D.V. Loosemore, M.A. Spence, T.D. Wojcinski, Journal of Power Sources, １９５ (２０１０) ４４７０-４４９３）
【非特許文献９】D. Pavlov, P. Nikolov, T. Rogachev Journal of Power Sources １９６ (２０１１) ５１５５-５１６７
【非特許文献１０】M.E. Spahr, Lithium-ion Batteries- Science and Technology, M. Yoshio, R.J. Brodd, A. Kozawa (Eds.), Springer, New York, ２００９, Chapter ５
【００２７】
【非特許文献１１】Xiong, Shizhao; Hong, Xiaobin; Xie, Kai; Rong, Lixia, Huagong Jinzhan (２０１１), ３０(５), ９９１ -９９６
【非特許文献１２】Yao, Zhen-Dong; Wei, Wei; Wang, Jiu-Lin; Yang, Jun; Nuli, Yan-Na, Wuli Huaxue Xuebao (２０１１), ２７(５), １００５-１０１６
【非特許文献１３】S. Sarangapani, P. Lessner, L. Swette, J. Giner, Proceedings - Electrochemical Society (１９９２), ９２-１１ (Proc. Workshop Struct. Eff. Electrocatal. Oxygen Electrochem., １９９２), ５１０-２２, S. Muller, F. Holzer, H. Arai, O. Haas, Journal of New Materials for Electrochemical Systems (１９９９), ２(４), ２２７-２３２
【００２８】
【非特許文献１４】F. Maillard, P. Simonov, E. Savinova, Carbon Materials for Catalysis (２００９), ４２９-４８０
【非特許文献１５】A. W. Hull, Phys. Rev. １０ (１９１７) ６６１ and W. Primak, L.H. Fuchs, Phys. Rev. ９５(１) (１９５４) ２２）。
【非特許文献１６】N.J. Welham, J.S. Williams, Carbon ３６(９) (１９９８) １３０９-１３１５, T.S. Ong, H. Yang, Carbon, ３８ (２０００) ２０７７-２０８５
【００２９】
【非特許文献１７】Y. Kuga, M. Shirahige, Y. Ohira, K. Ando, Carbon ４０ (２００２), ６９５-７０１
【非特許文献１８】J. B. Donnet, R. P. Bansal, M. J. Wang, in Carbon Black Science and Technology, ２nd ed., Marcel Dekker Inc., New York, １９９３
【非特許文献１９】H. Marsh, F. Rodriguez- Reinoso, Activated Carbon, Elsevier, ２００６
【非特許文献２０】M. Fernandez, Batteries & Energy Storage (BEST) Spring ２０１１ ８１-９３
【００３０】
【非特許文献２１】M. Fernandez, N, Munoz, R. Nuno, F. Trinidad, Proceedings of the ８ th International Conference on Lead Acid Batteries, Extended Abstract #６, Lead Acid Battery Department of the Bulgarian Academy of Science, Sofia, Bulgaria, June ７th-１０th, ２０１１ , p. ２３-２８
【発明の概要】
【発明が解決しようとする課題】
【００３１】
したがって、本発明の目的は、（特に、その調製のための方法のみならず、導電性添加剤として使用されるとき）、信頼性をもって作製することができ、取り扱うことが簡単で、優れた物理化学的および電気化学的特性を有する、代替的なカーボン材料を提供することである。
【００３２】
本発明者らは、アモルファスカーボンで被覆されているグラファイト芯を含む表面修飾されたカーボンハイブリッドの粒子が優れた特性を示す（例えば、高いメソ孔（mesopore）含有量と組み合わされた高表面積を示す）ことを見出した。それは、（例えば、カーボン添加剤として使用されるとき）好ましい機械的および電気化学的特性を与えると考えられる。
【００３３】
このように、第１の側面（aspect）によれば、本発明は、後述するパラメータに従って密度汎関数理論（density functional theory；ＤＦＴ）により測定された高いメソ孔面積（area）および高いＢＥＴ表面積を有する凝集体（agglomerate）の形における、表面修飾されたカーボンハイブリッドの粒子に向けられる。
【００３４】
本発明の凝集体の形における表面修飾されたカーボンハイブリッドの粒子のいくつかの（certain）態様は、好ましくは、少なくとも５０ｍ２／ｇおよび８００ｍ２／ｇ以下のＢＥＴ表面積、少なくとも４０ｍ２／ｇおよび４００ｍ２／ｇ以下のＤＦＴメソ孔面積を有し、該ＤＦＴメソ孔面積が、ＢＥＴ表面積に等しいかまたは小さいことを特徴とする。
と、のと（）。
【００３５】
第２の側面によれば、本発明は、表面修飾されたカーボンハイブリッド粒子を形成する方法であって；該方法が、気密にシールされたミル内でグラファイトをミリングし；結果として生じるハイブリッドカーボンを、コントロールされた酸化により、官能基化（functionalizing）することを含む方法に向けられる。いくらかの態様において、該方法は、ミリングされた一次粒子の凝集を、官能基化の前に完成させために、ミルにおけるミリング・ステップの生成物を保持することを更に含む。任意的に、安定させる量の界面活性剤の存在下で、または、主に剪断力の印加よりポリマー中において、液体内で官能基化ステップの凝集化の生成物を分散させることにより解凝集（deagglomerated）された生成物の調製をも含んでいても良い。
【００３６】
したがって、上記の方法によって入手できる解凝集された形の表面修飾されたカーボンハイブリッド粒子の分散は、本発明の更に関連する側面である。本発明の他の側面は、本発明の表面修飾されたカーボンハイブリッド粒子の分散の、導電性または潤滑性のコーティングとして使用である。
【００３７】
本発明の更に他の側面は、本発明の表面修飾されたカーボン粒子で満たされたポリマー化合物、および導電性添加剤として本発明の表面修飾されたカーボン粒子を含み、そして、任意に、他の機能的な添加剤として、例えば硫酸バリウムおよび／又はリグノサルフェート（lignosulfates）含む、バッテリー電極に関するものである。
【００３８】
本発明の更なる側面は、表面修飾されたカーボンハイブリッド粒子を凝集化の形で含む導電性添加剤であって、該導電性添加剤が鉛蓄電池、リチウム硫黄電池、電気化学的二重層キャパシタ、およびその他、等の種々の応用において使用することができるものを与えることに向けられる。
【００３９】
最後に、本発明の更なる側面は、触媒支持体としての、表面修飾されたカーボンハイブリッド粒子の使用に関する。
【図面の簡単な説明】
【００４０】
【図１】図１は、カーボンハイブリッドＤに対する合成グラファイト、膨張化グラファイトおよびカーボンブラックのラマンスペクトルを示す。グラファイトおよび膨張化グラファイトと比較して、カーボンハイブリッドＤの増大したＤ−バンド対Ｇ−バンドが表層性領域において増大したアモルファス性格を示す。他方、カーボンブラックと比較して、カーボンハイブリッドＤの、グラファイト化のより高い程度を示すＧ−バンドが、より高い強度を示す。
【図２】図２は、二次粒子（粒子微細構造）の表面においてアモルファスカーボン形態（morphology）を示すカーボンハイブリッドＣの走査型電子顕微鏡像である。
【００４１】
【図３】図３は、グラファイト骨格のトップ上においてグラファイト骨格およびメソポーラスなアモルファスカーボンを含む一次粒子の形態を示すカーボンハイブリッドＣの透過型電子顕微鏡像である。
【００４２】
【図４】図４は、カーボンブラック、膨張化グラファイトおよび活性炭との比較における、実施例１の表面修飾されたカーボンハイブリッド粒子の総表面積、微小孔表面積およびメソ孔表面積を示す。
【００４３】
【図５】図５は、カーボンブラック、膨張化グラファイトおよび活性炭との比較における、実施例１の表面修飾されたカーボンハイブリッド粒子の総小孔（pore）ボリューム、微小孔（micropore）ボリュームおよびメソ孔ボリュームを示す。
【００４４】
【図６】図６は、解凝集の間における、実施例１の表面修飾されたカーボンハイブリッド粒子のサンプルＤの粒径および幾何学的な表面積変化を示す。
【００４５】
【図７】図７は、膨張化グラファイト、カーボンブラック、合成グラファイトおよび活性炭との比較における、カーボンハイブリッドＡおよびカーボンハイブリッドＤの対応する圧力における圧縮密度を示す。カーボンハイブリッドは、カーボンブラックおよび活性炭との比較で増大した圧縮密度を示すが、それはグラファイトおよび膨張化グラファイトに対するものよりも、まだ僅かに低い。
【００４６】
【図８】図８は、膨張化グラファイト、カーボンブラック、合成グラファイトおよび活性炭との比較における、カーボンハイブリッドＡおよびカーボンハイブリッドＤの対応する圧縮密度に到達するために必要な、機械的な仕事量（圧縮エネルギー）を示す。
【図９】図９は、膨張化グラファイト、合成グラファイトとカーボンブラックとの比較における、対応するサンプル密度における、カーボンハイブリッドＡおよびカーボンハイブリッドＤの電気比抵抗を示す。カーボンハイブリッドの高い導電性は、グラファイトおよびカーボンブラックの間におけるそれらのハイブリッド特性と同様に示される。
【図１０】図１０は、カーボンハイブリッドＤまたはカーボンハイブリッドＥを含有する電極上の鉛（lead）結晶の均質（homogeneous）なプレーティングを例示する走査電子顕微鏡像を示す。
【発明を実施するための形態】
【００４７】
本発明者は、アモルファスカーボンでコートされたグラファイトコアを含み、且つ修飾された表面、高表面積および高いメソ孔含有量を有するカーボンハイブリッド粒子が、優れた機械的および電気化学的特性を示すことを見出した。
【００４８】
これらの好ましい特性は、それらを、とりわけ導電性添加剤として、導電性のコーティングとして、および種々の応用のカーボン支持体として使用するために、良い材料とする。
【００４９】
（表面修飾されたカーボンハイブリッド粒子）
本発明の表面修飾されたカーボンハイブリッド粒子は、凝集化の形において、とりわけ、少なくとも５０ｍ２／ｇ、または少なくとも８０ｍ２／ｇ、または少なくとも１００ｍ２／ｇであって；８００ｍ２／ｇを超えない、または７００ｍ２／ｇを超えない、または６００ｍ２／ｇを超えない、または５００ｍ２／ｇを超えない高ＢＥＴ表面積によって特徴づけられるアモルファスカーボンでコートされたグラファイトコアを含む。該粒子は、更に、少なくとも４０ｍ２／ｇ、または少なくとも６０ｍ２／ｇ、または少なくとも７０ｍ２／ｇ、または少なくとも８０ｍ２／ｇであって；４００ｍ２／ｇを超えない、または３００ｍ２／ｇを超えない、または２００ｍ２／ｇを超えないＤＦＴメソ孔面積によって、更に特徴づけられる。
【００５０】
多くの態様において、高表面積の表面修飾されたカーボンハイブリッド粒子の特徴は、表面上のミクロ孔と対比したメソ孔の割合が高く、全ＤＦＴ孔領域に対するＤＦＴメソ孔面積との比は、２０から９０％で、または４０から９０％、４５から７５％、または５０から７０％である。同様に、表面修飾されたカーボンハイブリッド粒子のＤＦＴメソ孔ボリュームは、少なくとも０．１０ｃｍ３／ｇ、または少なくとも０．１５ｃｍ３／ｇ、または少なくとも０．１７ｃｍ３／ｇ、または少なくとも０．２９ｃｍ３／ｇであり、および／又は、全ＤＦＴ孔ボリュームに対するＤＦＴメソ孔ボリュームの比が、５０〜９５％まで、または７０から９５％まで、または８０から９５％までである。このデータは、表面孔領域の大きい割合がメソ孔から構成され（made up）、そして、全孔ボリュームのより大きな割合がメソ孔から構成されることを証明する。
【００５１】
典型的には、カーボンハイブリッド粒子は凝集体の形で存在し、微細構造を形成させ、該微細構造において、サブミクロンの非凝集化粒子が一緒に結合して（bound）凝集体の微細構造を形成する。これらの微細構造は、リチウム硫黄電池の硫黄カソードに用いられる、良好な機械的安定性を有するホストとして作用することが見出された。本発明のいくつかの態様において、該凝集体が以下に示す数値を有することにより特徴づけられる（以下に記す湿式分散法を使用して）：２０〜６０μｍ、または３０〜５０μｍ、または４０〜５０μｍのＤ９０値；および／又は７〜１５μｍ、または７〜１２μｍのＤ５０値；および／又は０．３〜４μｍ、または０．４〜３μｍ、または、０．５〜２μｍのＤ１０値。いくらかの態様において、凝集体は、後述される乾式分散法を使用した際に、５０〜３００μｍ、または１００〜３００、または１００〜２００μｍ、または１５０〜２００μｍのＤ９０値を有することにより特徴づけられることもできる。レーザー回折によるＰＳＤ測定のために乾式または湿式分散法が使用されるか否かに依存するＤ９０値における差違は、湿式分散法において凝集体に印加される、より高い剪断力によって説明することができる。該剪断力は、定のために必要とされる分散ステップの間、最も大きな凝集体粒子を壊すとに考えられ；他方、乾式分散法は、凝集体カーボンハイブリッド粒径に対して、より小さい効果しか及ぼすように考えられる。いずれにしても、ここに記載された表面修飾されたカーボンハイブリッド粒子とは、特に明記しない限り、凝集化された生成物を言う。同様に、特に明記しない限り、また、ここで（例えば、ＢＥＴ  ＳＳＡ、メソ孔面積またはボリューム、その他）与えられる値は、凝集化された生成物を言うのであって、一次の（しばしば、サブミクロンの）粒子を言わない。
【００５２】
カーボンハイブリッド粒子のハイブリッド性が、導電性のグラファイトおよび高表面積カーボンブラック両方の物性を組み合わせたように見えることが判明している。例えば、ハイブリッド粒子が電池電極におけるカーボン導電性添加剤として使用されたとき、グラファイトと比較して低い濃度においてでさえ、優れた圧縮性のみならず、良好な電気伝導度が観察された。上記したように、グラファイトおよびカーボンブラックの混合物を用いることは先行技術において試みられたが、これらは、該混合物が、通常は、製造プロセスにおいて取り扱いが難しいという欠点がある。ここに記述されるハイブリッドカーボン粒子（それは、典型的には凝集化された形で存在する）は、それと対照的に、その製造およびして、取り扱いが簡単であり、更にグラファイトおよびカーボンブラックの有利な特性からも利益を得ている。
【００５３】
本発明の一態様に従って表面修飾されたカーボンハイブリッド粒子は、カーボン表面において化学吸着された酸素−グループの増大した濃度によっても特徴づけられ、それは「表面酸化物」と称される。このように、本発明のいくらかの態様において、後述する方法によって測定されるように、表面修飾されたカーボンハイブリッド粒子の酸素含有量は、少なくとも０．４５％ｗ／ｗ、または少なくとも０．８５％ｗ／ｗ、または少なくとも１％ｗ／ｗ、または少なくとも２％ｗ／ｗ、または少なくとも３％ｗ／ｗ、および典型的には７％ｗ／ｗ以下、または８％ｗ／ｗ以下である。下記の表２に示すように、種々の公知のカーボン材料の比較例は、全て０．４１％ｗ／ｗ以下の酸素含有量を有する。粒子の表面上の酸素基のいくつかが効果的にカルボキシル基であるため、大部分の態様において、表面修飾されたカーボンハイブリッド粒子が、酸性ｐＨ（すなわち７．０未満のｐＨ）、好ましくは６．７未満、または６．５未満、または６．０未満、または５．５未満、または５．０未満のｐＨを有することは意外でない。
【００５４】
理論による束縛を欲することなく、「表面酸化物」の濃度は、特に鉛に対する粒子の親和性のために関連するように考えられる。鉛蓄電池の陰極における導電性添加剤として、表面修飾されたハイブリッドカーボン粒子を用いるとき、これは特に重要である。更に、高いメソ孔含有量と高濃度の「表面酸化物」との組合せは、優れた鉛プレーティング特性（図１０を参照）を導くと考えられる。
【００５５】
３。
いくらかの態様に従う、表面修飾されたカーボンハイブリッド粒子のタップ（tapped）密度は、典型的には、０．３５から０．７ｇ／ｃｍ３まで、または０．４から０．７ｇ／ｃｍ３までである。あるいは、表面修飾されたカーボンハイブリッド粒子は、それらのいわゆるスコット（Scott）密度によって特徴づけることもできる。よって、多くの態様において、表面修飾されたカーボン粒子のスコット密度は、典型的には、０．２から０．６ｇ／ｃｍ３まで、または０．２５から０．６ｇ／ｃｍ３まで変動する。
【００５６】
興味深いことに、表面修飾されたハイブリッドカーボン粒子の特定の形態のために、油吸収は、比較可能な（comparable）小孔ボリュームおよびＢＥＴ  ＳＳＡを有する他のカーボン（例えばカーボンブラックまたは活性炭等）よりもかなり低くい。いくつかの態様において、油吸収は、１５０％ｗ／ｗ以下、または１４０％ｗ／ｗ以下、または１２０％ｗ／ｗ以下、または１００％ｗ／ｗ以下、または８０％ｗ／ｗ以下である。カーボンハイブリッド粒子に関する油吸収を決定するために用いられる方法は、それは以下に記述される、グラファイトに関する油吸収を決定するために用いられる同じ方法である。カーボンハイブリッド粒子について観察される油吸収は、グラファイトについて得られる典型的な油吸収価値の範囲内にあって、したがって、カーボンブラックまたは活性炭についてのものより、かなり低い。
【００５７】
いくつかの態様において、表面修飾されたカーボンハイブリッド粒子は、０．１％未満、または０．０８％未満、または０．０５％未満の灰分（ash content）によって；および／または、５００ｐｐｍ未満、または４００ｐｐｍ未満、または３００ｐｐｍ未満、または２００ｐｐｍ未満、または１６０ｐｐｍ未満のＦｅ分の値によって、更に特徴づけることができる。いくつかの態様において、特に、非金属ミリング媒体、例えばＺｒＯ２、Ａｌ２Ｏ３またはセラミックス材料から作製されるミリング媒体がミリング工程使用される場合に、表面修飾されたカーボンハイブリッド粒子は、５０ｐｐｍ未満、または１０ｐｐｍまたは５ｐｐｍ未満のＦｅ分の値によって、特徴づけることができる。
【００５８】
結晶構造に関して、表面修飾されたカーボンハイブリッド粒子は、いくつかの態様において、１〜１０ｎｍ、または３〜８ｎｍ、または４〜６ｎｍの微結晶（crystallite）サイズＬａ（ラマン分光法で測定されるように）；および／又は１０〜１００ｎｍ、または１０〜６０ｎｍ、または１０〜５０ｎｍの微結晶サイズＬｃ（ＸＲＤで測定されるように）を有する。
【００５９】
大部分の態様において、表面修飾されたカーボンハイブリッド粒子のｃ／２の値は、０．３３５５〜０．３４００ｎｍの間、そして好ましくは０．３３５８〜０．３３８０ｎｍの間にある。したがって、表面修飾されたカーボンハイブリッド粒子グラファイト化の程度（それは、ｃ／２値を用いて以下において概説される方法によって計算される）は、典型的には、８５〜９５％、または９０〜９５％、または８０〜９５％の範囲にわたる。
【００６０】
更なる態様において、表面修飾されたカーボンハイブリッド粒子は、解凝集された形（例えば、湿潤剤で安定された分散において）で存在する際に、以下の値を有する粒径分布により特徴づけることができる。
１０μｍ未満、または８μｍ未満、または５μｍ未満、または４μｍ未満、または２μｍ未満、または１．８μｍ未満の非凝集化粒子のＤ９０値；および／又は、
４μｍ未満、または２μｍ未満、または１μｍ未満、または０．７５μｍ未満、または０．４μｍ未満、または０．３μｍ未満の非凝集化粒子のＤ５０値；および／又は、
０．６μｍ未満、または０．４μｍ未満、または０．２μｍ未満、または０．１５μｍ未満の非凝集化粒子のＤ１０値。
【００６１】
対応する圧力における圧縮密度が、カーボンブラックおよび他のアモルファスカーボン様の（amorphous carbon like）活性炭に対するよりも、表面修飾されたカーボンハイブリッド粒子について、高いことが見いだされた。例えば、図７に見られるように、表面修飾されたカーボンハイブリッドおよびアモルファスカーボンは、４ｋＮ／ｃｍ２の圧力において、それぞれ、約１〜１．７５ｇ／ｃｍ３および０．５〜０．７５ｇ／ｃｍ３の密度を有し；および／又は、８ｋＮ／ｃｍ２の圧力において、それぞれ、約１．２〜１．９ｇ／ｃｍ３および０−７〜０．９ｇ／ｃｍ３の密度を有し；および／又は１２ｋＮ／ｃｍ２の圧力において、それぞれ、約１．３〜１．９ｇ／ｃｍ３および０．７５〜１．０ｇ／ｃｍ３の密度を有し；および／又は２０ｋＮ／ｃｍ２の圧力において、それぞれ、約１．５−２．２５ｇ／ｃｍ３および０．８〜１．２ｇ／ｃｍ３の密度を有する。
【００６２】
更に、図８から観察できるように、所定の圧縮密度に達するための圧縮エネルギーは、カーボンブラックおよび他のアモルファスカーボン様の活性炭についてよりも、表面修飾されたカーボンハイブリッド粒子について、より低い。例えば、１００ｋｇ＊ｃｍの機械的仕事において、表面修飾されたカーボンハイブリッド粒子複合材料の密度は、約１．２〜２ｇ／ｃｍ３の間であるが、他方、アモルファスカーボンについては、到達される密度は、約０．５５〜０．６５ｇ／ｃｍ３の間にある。同様に、２００ｋｇ＊ｃｍの機械的仕事において、表面修飾されたカーボンハイブリッド粒子複合材料およびアモルファスカーボンの密度は、それぞれ、約２〜２．７５ｇ／ｃｍ３、および０．７０〜０．７５ｇ／ｃｍ３である。また、いくつかの態様において、観察されたスプリング−バックのパーセンテージは、表面修飾されたカーボンハイブリッド粒子について、カーボンブラックより低い１４〜１９％であり、カーボンブラックは約８８％のその値を有する。
【００６３】
カーボンブラックと比較して、表面修飾されたハイブリッドカーボン粒子について得られた、より低い電気比抵抗が、おそらく、表面修飾されたカーボンハイブリッド粒子のより良好な粉体間（inter-granular）電気的接触を与えるとところの、高い圧縮密度に対する良好な圧縮性によるものであろうと仮定された。実際に、対応する圧縮密度において、表面修飾されたカーボンハイブリッド粒子について得ることができる電気比抵抗は、グラファイトのそれに接近し、そして、それはしたがって、カーボンブラックで得られる比抵抗より低い。
【００６４】
他の側面において、本発明は、ａ）気密にシールされたミルにおいて、グラファイトをミリングし；そして、
ｂ）制御された酸化によって、得られたカーボンハイブリッド粒子を官能基化するステップを含む、本明細書において定義された、表面修飾されたカーボンハイブリッド粒子を形成する方法を提供する。
【００６５】
ここに使用される「制御された酸化」とは、ミリング工程から得られたカーボンハイブリッド粒子の表面の酸化を与える、制御された条件下における、工夫され計画された（planned and deliberate）工程である。これは、例えば、官能基化（外部加熱なしの、カーボンハイブリッド粒子の集中的（intensive）な空気への混合）後の、酸素含有量が約３．４％ｗ／ｗであったのに対して、官能基化前に、酸素含有量が約０．２１％ｗ／ｗであったことが示されている表８において示される。
【００６６】
この側面のいくつかの態様において、非凝集化粒子のＤ９０値（湿式分散法により測定された）が５μｍ未満、または３μｍ未満、または２μｍ未満、または１．８μｍ未満となるまで；および／又は、非凝集化粒子のＤ５０値が、２μｍ未満、または１μｍ未満、または０．７５μｍ未満、または０．４ｍ未満、または０．３μｍ未満；および／又は、非凝集化粒子のＤ１０値が、０．６μｍ未満、または０．４μｍ未満、または０．２μｍ未満、または０．１５μｍ未満となるまで、ミリング工程は実行される。
【００６７】
いくつかの態様において、ミリングプロセス（工程ａ）からの生成物は、官能基化（工程ｂ）を実行する前に、少なくとも１５分、または少なくとも３０分、または少なくとも４５分の間、気密にシールされたミル内で保持される。この保持工程は、（サブ）ミクロンの一次粒子の凝集を完成させる。いくつかの態様において、この気密にシールされたミル内の保持工程は、凝集化カーボンハイブリッド粒子（後述する湿式分散法を使用して測定される）が、以下の粒径分布値を示すまで実行される：
２０〜６０μｍ、または３０〜５０μｍ、または４０〜５０のＤ９０値；および／又は、
７〜１５μｍ、または７〜１２μｍのＤ５０値；および／又は、
０．３〜４μｍ、または０．４〜３μｍ、または０．５〜２μｍＤ５０値。
【００６８】
代替的に（alternatively）、凝集化カーボンハイブリッド粒子（後述される乾式分散法により測定される）のＤ９０値が５０〜３００μｍ、または１００〜３００μｍ、または１００〜２００μｍ、または１５０〜２００μｍの範囲となるまで、これらの態様における保持工程は実行される。
【００６９】
以降の官能基化プロセスが、望ましい表面の「酸化物」化学を創造し、これに加えて、活性炭の表面を飽和させるらしいことが判明した。
【００７０】
本発明の一態様において、制御された酸化は、混合機内で原料を混合することによって実行される。混合機は、迅速に、均一に、且つ再現可能な方法で原料を混合するために有用な、集約的なバッチ混合機でありえる。該混合機は、例えば、個々のカーボンハイブリッド粒子の反応ガスとの接触を促進する固体粒子の高度な流動化を与える、デュアルシャフト−パドルバッチ混合機、またはパドルバッチ混合機であっても良い。
【００７１】
本発明の多くの態様において、４００℃以下、または３００℃以下、または２００℃以下、または１００℃以下、または５０℃以下、または３０℃以下の温度で、制御された酸化は実行されるか、あるいは少なくとも開始される。よって、４００〜５００℃より上の温度で表面修飾プロセスにおいて観察されるような、カーボン質材料の消失（burn-off）は無いであろう。それにもかかわらず、短く既述したように、たとえ混合機に適用される外部加熱がないとしても、酸素含有ガスとカーボン粒子との発熱反応により、温度上昇（例えば、約１５０℃までの）は、混合機においてしばしば観察されるであろう。
【００７２】
いくつかの態様において、酸素含有量が、少なくとも０．４５％ｗ／ｗ、または少なくとも０．８５％ｗ／ｗ、または少なくとも１％ｗ／ｗ、または少なくとも２％ｗ／ｗ、または少なくとも３％ｗ／ｗとなるまで、制御された酸化が実行される。同様に、大部分の態様において、ｐＨが７．０未満となるまで、制御された酸化が実行される。いくつかの態様において、粒子のｐＨは、６．７未満、６．５未満、６．０未満、５．５未満、または５．０未満にさえなる。
【００７３】
制御された酸化は、典型的には、空気、湿気、酸素、他の酸化性（oxidizing）のガス、および／又は酸化性の液体の存在下で実行される。酸化性のガスは、ＮＯx、オゾンまたは二酸化炭素であることができ、酸化性の液体は、過酸化水素または硝酸であることができる。液体の官能基化プロセスの場合、得られた生成物は、ろ過して取り除かれ、官能基化の後乾燥される。典型的な官能基化は、少なくとも１５分、または少なくとも２０分、または少なくとも３０分、または少なくとも４５分、または少なくとも１時間の間、空気で洗浄（flushed）された混合機内で実行される。
【００７４】
ここに記述されたミリング工程（工程（ａ））のための適切な種類の装置の例は、（これらに限定されないが）振動ミル、ロッカーミル、スイング（swing）ミル、遊星型ボールミル、ドラムまたはタンブリングミル、アトライターまたは摩擦（attrition）ミル（水平および垂直型）、パールおよびビーズミル、およびその他を含む。本発明のいくつかの態様において使用される気密（sealed）ミルは、摩擦ミルまたはボールミル（例えば、回転式ミルまたはタンブリングミル）、または好ましくは、振動ミルである。ミリング媒体は、使用される個々のプラントまたは機械のセットアップによって、形状（例えば球状、柱状（cylinder）、シルペプス（cylpeps）、棒状、その他）、サイズおよび材料（例えば、鋼、鉄、セラミックス、ＺｒＯ２、Ａｌ２Ｏ３、その他）において、異なる可能性がある。
【００７５】
振動ミルにおいて、ドラム容器が振動するとき、衝撃力は、ボールの衝突によって発生する。９０％を超える充填度（filling degree）においても衝撃力が効率的に発生させることが可能であるため、振動ミルは効率的に動作することが知られている。例えば、一般に、ミリングされる材料に対して、より高い衝撃および剪断力を印加する回転ボールミルによるミリング（回転速度および充填度に依存する）と比較して、これは、より穏やかな方法である。したがって、振動ミル内においては、ミリングコンパートメントの内壁とボールとのより低い摩滅により、異物粒子汚染をより低いままに維持して、望ましい生成物が、より迅速に形成される。したがって、金属不純物による汚染は低いままであるが、もちろん、非金属ベースのボールとライニング（lining）を用いて、全く除外することができる。
【００７６】
したがって、ミルにおいて使用されるミリング媒体は、本発明の一態様に従って、ＺｒＯ２、Ａｌ２Ｏ３またはセラミック等の非金属材料で形成することができる。必要に応じて、ミルは、粒子の更なる金属汚染を防止する、内部の非金属ライニングを設けている。
【００７７】
加えて、本発明のこの側面の多くの態様において、１５０時間以下、または９６時間、または８４時間以下、または７２時間以下、または６０時間以下で、ミリング（工程ａ）が実行される。典型的なミリング・プロセスは、天然または合成のグラファイトの機械的処理（理想的には、気密シールされたボールミルまたは好ましくは振動ミル内で、高純度の処理）を含む。出発材料として高純度グラファイトが使用されるならば、総灰分を更に最小化できることが判明している。該プロセスは、グラファイト粒径に依存しないが、実際には、粗いグラファイトが出発材料としてしばしば使用される。
【００７８】
いくつかの態様において、ボールミル充填度が７５％未満、または８０％未満であるべきであり、処理される粒子への衝撃力対（versus）剪断力を最大にするために、ボールがドラム・シリンダー・トップへ運搬され、且つドラムの底においてグラファイト／ボールの塊（mass）に落ちるように、ミルの回転速度は、充分な高くなければならない。
【００７９】
適切なカーボン材料（例えば後述の実施例１および３）から開始して、ミリング媒体を充填した気密にミリング容器により、振動または回転式ドライミルの如何なるタイプによっても、ハイブリッドカーボン材料を製造することができる。
【００８０】
全体として、当業者は、産業的に「許容できる」タイムリミット内で目標とされる高表面積（および、生成物の仕様）を達成するために、すなわち、すなわちミリング時間を低減するために、主要なミリングのパラメータが、再調整されなければならないこと、グラファイトのバッチサイズ、ミリング媒体タイプ、サイズおよび形状、ミルの充填ファクター、および重量比（グラファイト対ミリング媒体）が、選択された種類の装置ごとに最適化されなければならないこと、に気づいているであろう。
【００８１】
表面修飾されたカーボンハイブリッド粒子で満たされたポリマー化合物
ここに記述された表面修飾されたカーボン粒子で満たされた、良好な機械的特性とともに、優れた電気的および熱的な伝導性を示すポリマー化合物は、本発明の他の側面である。該ポリマーの例は、（これらに限定されないが）ポリプロピレン、ポリエチレン、ポリスチレン、ポリアミド、ポリイミド、ポリフェニレンスルフィドおよびエラストマー（例えば合成または天然ゴム）であることができる。凝集物を、それらが次いでポリマーで安定されるべき一次的（または、少なくともより微細な）粒子に分散させるために、典型的な押し出しプロセスが、充分な剪断応力を印加することが見いだされたように；表面修飾されたカーボンハイブリッド粒子が、大部分の場合に、直接に、すなわち、充填されたポリマー化合物を調製するために、使用することができることが見いだされた。
【００８２】
電池電極における添加剤としての表面修飾されたカーボンハイブリッド粒子の使用
ここに記述した表面修飾されたカーボンハイブリッド粒子が、優れた電気化学的性質を示すため、導電性添加剤としての表面修飾されたカーボン粒子を含む電池電極は、本発明の更なる面を提示する。一次粒子のサブミクロンの粒径のために、特にサブミクロンのサイズ電極材料を含む電極において、本発明のカーボン粒子は、好ましい特性を示す。
【００８３】
いくつかの態様において、電池電極材料は、それ自体が、硫酸鉛沈殿（precipitation）を与えるための（化学的に不活性な）サイトとして作用することにより、電極材料の表面上の薄い不動態化（passivating）膜としての硫酸鉛堆積を防止することが知られている、硫酸バリウムを更に含んでいても良い。それは１μｍより僅かに大きな粒径で機能する可能性もあるが、典型的には、硫酸バリウムは約１μｍの平均粒径において使用される。
【００８４】
このような態様において、硫酸バリウムは、電極の全質量の重量の、約０．２〜約２％、好ましくは０．５〜１．５％、または０．７〜１．３％の量で、最も好ましくは約１重量％の量で加えられる（例えば、Boden, J. Power Sources ７３ (１９９８), pp. ８９-９２を参照）。
【００８５】
加えて、またはこれに代えて、このような電池電極は、表面修飾されたカーボンハイブリッド粒子、および恐らく硫酸バリウムの他に、更なる添加剤としてのリグノスルホネートを含んでいても良い。リグノスルホネートは、複雑な芳香族のポリエーテルであり、親水性無機の部分（moiety）が電解水溶液相と接触し、他方、大きな疎水性有機部分が鉛粒子の表面の上へ吸着されるという、それらの両親媒性の特性のために、鉛粒子のフロキュレーション（floccuration）を防止することにより、粒子が合体（coalescing）または焼結（sintering）さえ防止すること知られている（Boden, J. Power Sources ７３ (１９９８), pp. ８９-９２を再度参照）。
【００８６】
このような態様において、リグノスルホネートは、典型的には、電極の全質量の重量の０．１〜約１．５％、好ましくは０．３〜１．０％、そして最も好ましくは約０．７５重量％の量で加えられる。
【００８７】
カーボン、硫酸バリウムおよびリグノスルフェート（lignosulfate）は、添加剤として一般的に使用され、「エキスパンダー」と集合的に称される。したがって、本発明の更なる態様は、リグノスルホネートおよび／又は硫酸バリウムで表面修飾されたカーボンハイブリッド粒子の混合物にも関する。このような混合物は、例えば鉛蓄電池の陰極のための添加剤として、使用することができる。
【００８８】
鉛蓄電池における表面修飾されたカーボンハイブリッド粒子、および必要に応じて、硫酸バリウムおよび／又はリグノスルフェートを含む電池電極の使用は、本発明の更に他の側面である。ここに記述された表面修飾されたカーボンハイブリッド粒子は、表面修飾されたカーボンハイブリッド粒子の高いメソ孔含有量および表面の「酸化物」基の化学的作用のためと考えられる、鉛のプレーティングに適している。更に、同程度の表面積を有する他のカーボンと比較して、鉛蓄電池における酸化性腐食および電解質分解に対する、より良好な比抵抗が、ここに記述されたカーボンハイブリッド粒子についても観察された。加えて、表面的な（superficial）酸化物表面の基の増大した濃度は、カーボンの、より極性のカーボン表面、したがって親水性の増大を与える。この水性媒体におけるカーボンハイブリッド表面の改良された湿潤は、典型的なグラファイトまたはカーボンブラックと比較して、カーボンハイブリッドとしての陰極マス（mass）の製造プロセスにおいて利点を与え、が、酸化鉛およびその他の陰極成分の水性ペースト中に、より容易に混合する。
【００８９】
この側面の更なる態様において、表面修飾されたカーボンハイブリッド粒子を含む電池電極が、リチウム−硫黄電池の陽極として使用することができる。表面修飾されたカーボンハイブリッド粒子の微細構造により、それらは該陽極の電気化学的に活性な成分として作用する、硫黄のためのホストとして作用することができる。表面修飾されたカーボンハイブリッド粒子の微細構造中に吸収された硫黄を含む陽極が、酸化性腐食に対して優れた機械的安定性および比抵抗を示すことが判明している。
【００９０】
本発明の更に他の態様において、ここに記述された電池電極は、電気化学的二重層キャパシタとして使用することができる。いくつかの態様において、電気化学的二重層キャパシタは、７Ｆ／ｇを超え、または６Ｆ／ｇを超えまたは５．５Ｆ／ｇを超える平均キャパシタンスを有する。
【００９１】
触媒支持体としての表面修飾されたカーボンハイブリッド粒子の使用
カーボン支持体としての、ここに定義された表面修飾されたカーボン粒子の使用は、本発明の他の側面を提示する。カーボン支持体、またはスケルトン（例えば、燃料電池および金属−空気電極において使用される空気電極（air electrode）における）として使用されるとき、金属または金属酸化物触媒は、アモルファスカーボン表面上で微細に分散することができる。表面の「酸化物」および孔がカーボン表面において微細に分散する触媒を安定させるためのアンカーポイントとして機能すると考えられ、それは調製と作動との間において、任意の分離（segregation）効果をも抑制すると考えられる。金属触媒の高く且つ均一な分散は、典型的なグラファイト粉体においては達成することができないが、それは、少なくとも部分的には、ここに記述されたカーボンハイブリッド粒子によって示される上記した表面の形態（morphology）の欠如のためであると考えられる。
【００９２】
表面修飾されたカーボン粒子の分散
コロイド・カーボン分散を形成するために界面活性剤の存在下における、液体中のここに記述した表面修飾されたカーボンハイブリッド粒子の分散は、本発明の他の側面を提示する。剪断力の形で主にエネルギーを印加することにより、官能基化工程から得られた凝集体粒子を開裂させ、液体極性媒体中で界面活性剤（例えば、湿潤剤）を用いて一次粒子を安定させることを含むプロセスにより、これらの分散を得ることができる。
【００９３】
この分散プロセスは、したがって本発明のこの側面の更なる態様を示す。この分散プロセスは、例えば、摩擦ミル内で実行することができる。カーボンハイブリッド粒子の極性の表面の形態が、水または極性の溶媒で湿潤させるプロセスを容易にして、それはコロイド・カーボン分散の調製を助長すると考えられる。したがって、他の関連した側面は、粒子を解凝集させるための剪断力を印加することによって、界面活性剤の存在下において液体中で分散を形成するために、ここに記述された表面修飾されたカーボン粒子を使用することに関する。使用可能な界面活性剤の例は、（これらに限定されないが）ｎ−アルキルポリエチレンオキシド、ポリエチレングリコール、イソアルキルポリエチレンオキシド、またはポリエチレングリコールである。
【００９４】
上述の分散は、例えば、導電性のコーティングのためのベースとして、使用することができる。
【００９５】
測定方法
特に明記しない限り、ここに記載されたパーセンテージ（％）値は、重量基準である。
【００９６】
ＢＥＴ比表面積、ＤＦＴミクロ孔およびメソ孔ボリューム、および面積
該方法は、７７Ｋ、ｐ／ｐ０＝０．０４〜０．２６の範囲で、液体窒素の吸収等温線（isotherm）の登録をベースとする。窒素ガス吸着は、Quantachrome Autosorb−１上で実行される。ことはブラウナー、エメットおよびテラーによって提案された手順（Adsorption of Gases in Multimolecular Layers, J. Am. Chem. Soc, １９３８, ６０, ３０９- ３１９）に従って、単分子層キャパシティを決定することができる。窒素分子、単分子層キャパシティおよび試料の重さの断面積（cross-section area）に基づき、比表面積はそれから計算することができる。７７Ｋ、ｐ／ｐ０＝０．０４〜０．２６の圧力範囲において測定された等温線は、孔サイズ分布、ミクロ−およびメソ孔ボリュームを評価するためにＤＦＴ計算測定され、処理される。
参照：Ravikovitch, P., Vishnyakov, A., Russo, R., Neimark, A., Langmuir １６ (２０００) ２３１ １ -２３２０; Jagiello, J., Thommes, M., Carbon ４２ (２００４) １２２７-１２３２.
【００９７】
粒径分布（ＰＳＤ）
コヒーレント光線の範囲内における粒子の存在は、回折を生ずる。回折パターンのディメンジョンは、粒径と相関している。低出力レーザーからの平行ビームは、水中で懸濁された試料を含むセルを照射する。該セルを出た光線は、光学的システムによって焦束される。該システムの焦点面における光エネルギーの分布は、それから分析される。光学式検出器により提供された電気信号は、計算機によって粒径分布に変換される。該方法は、ボリューム測定粒径分布（ＰＳＤ）を形成するディスクリートな数のサイズクラスに対する、粒子の総数の割合を与える。該粒径分布は、典型的には値Ｄ５０およびＤ９０、Ｄ１０によって定義される。ここに、粒子数（population）の１０パーセント（体積による）が、Ｄ１０値未満のサイズを有し、粒子数の５０パーセント（体積による）がＤ５０値未満のサイズを有し、粒子数の９０パーセント（体積による）が、Ｄ９０値未満のサイズを有する。
【００９８】
ここに引用されたレーザー回折による粒径分布データは、MALVERN Mastersizer  Ｓで測定された。ＰＳＤを決定するために、カーボン材料の小さな試料が、数滴の湿潤剤および少量の水と混合された。記述された方法で調製された試料は、装置（MALVERN Mastersizer  Ｓ）のストレージ容器の中に導入され、そして、強度１００％の超音波処理の５分間、および４０％のスターラ速度およびポンプの後、測定が行われる。
【００９９】
上述の粒子の湿式分散法に代わるものとして、MALVERNによる乾式分散測定を適用することもでき、それにより、粉体試料はエアジェット（MALVERN DRY POWDER FEEDER MSX６４）の手段で分散される。剪断力が非常により小さい乾式分散法と比較して、湿式分散の間に印加される剪断力が、凝集をより小さな粒子に切断するために充分であることを見出されたため、乾式分散法による観察されたＰＳＤ値（特に、Ｄ９０値）は、ここに記述された凝集について顕著により高いことが観察された。
参照：ＩＳＯ  １３３２０（２００９）／ＩＳＯ  １４８８７
【０１００】
一次粒径。
カーボン集合体（aggragates）は、カーボンの水分散体（２０％のカーボン、５％の湿潤剤）の摩擦ミル内で、ミリングを介して開裂された。カーボン集合体が一次粒子に完全に変換されるまでの、異なるミリング時間の後、一次粒径が測定される。粒径分布の決定に関連する上記のＰＳＤ法は、一次粒径（湿式分散）を決定するためにも用いられる。
酸素含有量
【０１０１】
固体試料の酸素マスフラクションは、不活性ガス溶融（fusion）または固体キャリアガス熱抽出の原理を用いて評価される。該試料は、グラファイトるつぼ内に配置され、電極炉に挿入される。るつぼは、インパルス炉の上下の電極の間で保持される。不活性ガス（それまたはＡｒ）でパージした後に、高電流がるつぼを通過して、温度（２５００℃を超える）の増大を生ずる。炉で発生するガスは、流れる不活性ガス流へと放出される。該ガス流は、次いで、測定のために適切な赤外線（ＮＤＩＲによるＣＯとしてのＯ）、または熱伝導性（ＴＣＤによるＮおよびＨ）検出器に送られる。装置の較正は、公知の参照材料を用いて実行される。
【０１０２】
ｐＨ値
１．５ｇのカーボンの試料は、数滴のアセトンおよび超音波処理を用いて、蒸留水中に分散される。較正されたｐＨメータの電極は、スラリーに配置される。２分の安定化時間後、該スラリーは攪拌され、ｐＨ値は、０．０５単位に最も近くに記録される。（ＡＳＴＭ  Ｄ１５１２−９５（方法Ｂ））
【０１０３】
タップ密度
乾燥グラファイト粉体の１００ｇが、目盛付きシリンダーへと注意深く注がれる。
その後、シリンダーは、中心を外れた（off-center）シャフト・ベースのタッピング機に固定され、１５００ストロークが動作する。ボリュームが読まれ、タップ密度が計算される。
参照：−ＤＩＮ−ＩＳＯ  ７８７−１１
【０１０４】
スコット密度。
乾燥カーボン粉体が、スコット（Scott）体積計に通され、次いで１６．３９ｃｍ３（１インチ３）容器に集められ、０．１ｍｇの精度で秤量される。スコット密度は、重さとボリュームの比率から計算される。
参照：−ＡＳＴＭ  Ｂ  ３２９〜９８（２００３）
【０１０５】
油吸収
油吸収テストは、液体の吸収に関して、グラファイトとグラファイトタイプの材料の典型的な性質を決定する手段である。遅い（slow）濾紙が、１３．５ｍｍの内径を有する遠心分離機金属チューブの底に配置され、且つ該底上にシーブ（sieve、１８メッシュ）配置される。フィルタを湿潤させるために、０．５ｇのパラフィン油がチューブに満たされ、５２１ｇ（１ｇ＝９．８１ｍ／ｓ２（シグマ６−１０遠心分離機での１５００ｒｐｍに対応する））において、３０分間遠心分離される。湿潤手順の後、チューブは秤量され、そして、０．５ｇのグラファイト粉体が加えられる。該グラファイトは、１．５ｇのパラフィン油でカバーされ、５２１ｇで９０分間遠心分離される。遠心分離した後に、チューブは秤量される。１００ｇのグラファイトあたりの油吸収は、重さの増加に基づいて計算される。
油吸収量
【０１０６】
油吸収量（absorption number）テストは、液体の吸収に関して、カーボンブラックおよびカーボンブラック−タイプの材料の典型的な性質を決定する手段である。パラフィン油は、定速（constant-rate）ビュレットによって、吸収速度計の混合チャンバ内の乾燥された（１２５℃、１ｈ）カーボンブラック試料に、加えられる。該試料が油を吸収するにつれて、粘度の増加を伴って、該混合物が自由流動（free-flowing）状態から、半塑性的な凝集の１つに変換される。この増加した粘度は、トルク検知システムに送られる。粘度が所定のトルクレベルに達したとき、吸収速度計およびビュレットが同時に閉じる。添加油の量は、ビュレットから読まれる。カーボンブラックの単位量当たりの油の量は、油吸収量である。
参照：−ＡＳＴＭ  Ｄ２４１４−０１
【０１０７】
灰分
低壁（low-walled）セラミックるつぼが、マッフル炉内で８００℃に熱せられ、デシケータ内で乾燥される。１０ｇの乾燥粉体（精度０．１ｍｇ）の試料を、低壁セラミックるつぼ内で秤量される。該粉体は、恒量（constant weight）まで、８１５℃（１４７２°Ｆ）の温度で少なくとも８ｈ燃焼される。残渣が、灰分に対応し、それは、試料の当初重量のパーセンテージとして表される（ＤＩＮ  ５１９０３とＤＩＮ  ５１７０１）
【０１０８】
金属濃度（カーボン試料中の鉄および鉛について）
この分析は、SDAR OES同時発光分光計により実行される。振動ミルにより最大粒径８０μｍに粉砕されたるカーボン粉体がタブレットに成形される（compacted）。該試料は、分光計のアルゴン雰囲気下の励起スタンド上に配置される。その後、完全自動分析を開始できる。
参照：(i) K. Slickers Automatic Emission Spectroscopy Brijhl Druck und Presshaus Giessen (D) (１９９２),
(ii) M. Wissler und P. Gebhardt Protokoll der ２９. Sitzung des Unterausschusses Feststoffe im Arbeitskreis Kohlenstoff der Deutschen Keramischen Gesellschaft (１２./１３. Dez １９８４)
【０１０９】
微結晶サイズＬａ
微結晶サイズＬａは、下記式を用いてラマン測定から計算される。
Ｌａ［オングストロ−ム（Å）］＝Ｃｘ（ＩＧ／ＩＤ）
式中、定数Ｃが、５１４．５ｎｍおよび６３２．８ｎｍの波長のレーザーに対して、それぞれ値４４［Å］、および５８［Å］である。ＩＧおよびＩＤは、それぞれ、１５８０ｃｍ−１および１３２０ｃｍ−１におけるＧ−およびＤ−バンドのラマン吸収ピークの強度である。
【０１１０】
微結晶サイズＬｃ
微結晶サイズＬｃは、（００２）および（００４）回折プロファイルの分析により分析される。本発明については、Iwashita (N. Iwashita, C. Rae Park, H. Fujimoto, M. Shiraishi and M. Inagaki, Carbon ４２, ７０１ -７１４ (２００４))によって提案された方法が、使用される。イワシタによって提案されたアルゴリズムは、特にカーボン材料について発展した。試料および参照の最大半量（half maximum）における線プロファイルの幅が、測定される。補正関数によって、純粋な回折プロファイルの幅を、測定することができる。微結晶サイズは、次いでシェラーの方程式（P. Scherrer, Gottinger-Nachrichten ２ (１９１８) p. ９８）を適用することによって、その後計算される。
【０１１１】
層間（interlayer）スペースｃ／２
層間スペースｃ／２は、Ｘ線回折法で測定される。（００２）回折プロファイルのピークの最大値の角度位置が測定され、そして、ブラッグ方程式を適用することによって、層間スペースは計算される。カーボン試料は、シリコン標準品と混合される。ポリエチレングリコールおよびエタノールの混合物が、非常に粘性のスラリーを得るために加えられる。その後、約１５０μｍの薄い層が、ガラスのプレートに塗布され、乾燥される。ＣｕＫａのＸ線光線が、使用される。
参照：Klug and Alexander, X-Ray diffraction Procedures John Wiley and Sons Inc., New York London (１９６７)
【０１１２】
グラファイト化の程度
グラフィティック（graphitic）配向に整列された最も近接した隣接（neighboring）層を見いだす相対的頻度（パーセンテージで）の意味を有する、グラファイト化の程度（Ｐ）は、下記式として計算される：
【０１１３】
【数１】
2015525184.tif 000003
【０１１４】
式中、ｄは上記の方法によって測定された平均的層間スペースである。「ａ‘」は、ランダム配向（０．３４４ｎｍ）のための層間距離であり、「ａ“」は、グラファイト配向（０．３３５４ｎｍ）のための間隔である。
参照：  H. Takahashi Carbon ２ (１９６５) ４３２
【０１１５】
粉体導電性、圧縮性および圧縮仕事。
粉体試料がダイ（die）中でプレスされ、そして同時に、該ダイのアンビルおよびピストンを介して、電流が試料を通過する。ダイのボディは、絶縁性である。試料を圧縮しつつ、圧力、力、試料の厚さおよび電圧は測定される。いくつかの比抵抗は、下記式に従って計算される：
【０１１６】
【数２】
2015525184.tif 000004
【０１１７】
式中、ρ（Ｐ）が圧力の関数としての比抵抗であり、Ａが試料の横断面積であり、「ｉ」は印加された電流であり、Ｖ（Ｐ）が設定された（established）電圧であり、ｔ（Ｐ）が試料の厚みである。比較の目的のために、下記式に従って試料密度の関数として、ρ（Ｐ）は報告される：
【０１１８】
【数３】
2015525184.tif 000005
【０１１９】
式中、Ｑ（Ｐ）が試料の密度であり、ｍがその質量である。圧縮のための機械的仕事は、以下により計算される
【０１２０】
【数４】
2015525184.tif 000006
【０１２１】
式中、Ｅが圧縮の機械的仕事であり、ρが圧力であり、Ｓは断面積であり、ｈが厚みである（N. Probst, E. Grivei, Carbon ４０ (２００２) ２０１-２０５）。
【０１２２】
鉛の含浸（impregnation）
１Ｍの水性Ｐｂ（ＮＯ３）２中のカーボンの１０重量パーセントの分散液が、２４ｈ攪拌される。それは次いで濾過され、残留するカーボンは脱イオン水で洗浄され、そして、乾燥される。ＢＥＴ表面積およびＰｂ含有量は、上述の方法によって乾燥カーボンについて測定される。
【０１２３】
浸入ポテンシャル
１ＭのＰｂ（ＮＯ３）２水溶液中に浸漬された（dipped）結合された（bound）カーボンベースの電極の電気化学的ポテンシャルは、Ｈｇ／Ｈｇ（ＳＯ４）／３．８Ｍ−Ｈ２ＳＯ４基準電極（ポテンシャル対ＮＨＥ  ６３４ｍＶ）に対して、測定される。得られた値は、浸入の最初の１分（minute）にわたる平均である。
【０１２４】
鉛の堆積
作用電極として結合されたカーボンベース電極、Ｈｇ／Ｈｇ（ＳＯ４）／３．８Ｍ−Ｈ２ＳＯ４基準電極、および対電極を使用する電気化学的セルが、電解質として１Ｍの水性Ｐｂ（ＮＯ３）２を用いて組み立てられる。開回路ポテンシャルで６０ｓの平衡時間後に、基準電極に対して−１．５Ｖで１ｓの定電位（potentiostatic）パルスが印加される。定電位パルスの後、作用電極は開回路ポテンシャルで６０ｓ休み、次いで注意深く脱イオン水で洗浄され、乾燥される。該乾燥電極は、ありうる鉛堆積を視覚化するために、走査型電子顕微鏡で観察される。
【０１２５】
混合物の粉体導電性
カーボンおよびその他の材料の混合物の比抵抗は、上記の方法によって測定される。異なる混合物に対して、４．５ｋＮｃｍ−２の圧力における比抵抗は、カーボン濃度の関数としてプロットされる。
【０１２６】
二重層キャパシタンス
Ｈｇ／Ｈｇ（ＳＯ４）／３．８Ｍ−Ｈ２ＳＯ４基準電極、および対電極との３つの電極配置において、１Ｍ−Ｈ２ＳＯ４電解質中の、結合カーボン電極のサイクリックボルタンメトリーが測定される。該サイクリックボルタンメトリーは、走査におけるファラデー反応を避けるために、スキャン速度１ｍＶ／ｓで、基準電極に対するポテンシャル範囲０．１〜（−０．５Ｖ）で測定される。二重層の比（specific）キャパシタンスは、下記式に従って、０〜（−０．４Ｖ）のポテンシャル範囲において平均的絶対電流値から導かれる。
【０１２７】
【数５】
2015525184.tif 000007
【０１２８】
式中、Ｃが比キャパシタンスであり、｜ｉ｜がポテンシャル範囲０〜（−０．１Ｖ）における平均的絶対電流であり、ｓはスキャン速度であり、ｍはテストされた電極の活性材料の質量である。
【０１２９】
水素放出
Ｈｇ／Ｈｇ（ＳＯ４）／３．８Ｍ−Ｈ２ＳＯ４基準電極、および対電極との３つの電極配置において、１Ｍ−Ｈ２ＳＯ４電解質中の、結合カーボン電極のサイクリックボルタンメトリーが測定される。該サイクリックボルタンメトリーは、基準電極に対するポテンシャル範囲０．１〜（−１．２Ｖ）で測定される。考慮されたシステムに対して、約−０．８Ｖの電位でＨ２が放出される。Ｈ２放出に関係する電荷は、下記式に従って計算される：
【０１３０】
【数６】
2015525184.tif 000008
【０１３１】
式中、ＱがＨ２放出に関係する比電荷であり「ｉ」は電流であり、ｍは電極中の活性材料の質量であり、ｔは時間であり、Ｃは比キャパシタンスである。電荷の低減はポテンシャル範囲−０．６〜（〜１．２Ｖ）におけるサイクリックボルタンメトリーから計算される。このように計算された電荷の値から、二重層（Ｃ・０．６）を充電するために必要な荷電が差し引かれる。
【０１３２】
スプリングバック
スプリングバックは、圧縮されたグラファイト粉体の反発力に関する情報源である。粉体定義済みの量は、ダイ内へ注がれる。パンチを挿入し、ダイをシールした後に、空気がダイから排気される。約１．５トン／ｃｍ２の圧縮力が印加され、そして、粉体の高さが記録される。圧力が解除された後、この高さが再び記録される。スプリングバックは、圧力下における高さに対する、パーセントにおける差違である。
【０１３３】
現在、一般的用語を用いて、本発明の種々の側面を記述して来たが、本発明の精神と範囲〜逸脱することなく、多くの修正および僅かなバリエーションが可能であることは、当業者にとって明らかである。以下にナンバリングされた態様、および有用な実施例を参照しつつ、いくつかの態様が、今や例証として記述されるであろう。
【０１３４】
１．少なくとも５０ｍ２／ｇ、または少なくとも８０ｍ２／ｇ、または少なくとも１００ｍ２／ｇ、および８００ｍ２／ｇ以下のＢＥＴ表面積；および少なくとも４０ｍ２／ｇ、または少なくとも６０ｍ２／ｇ、または少なくとも７０ｍ２／ｇ、または少なくとも８０ｍ２／ｇ、および４００ｍ２／ｇ以下のＤＦＴメソ孔面積を有する凝集体の形の、アモルファスカーボンでコートされたグラファイトコアを含む、表面修飾されたカーボンハイブリッド粒子。
【０１３５】
２．ＤＦＴメソ孔面積と全ＤＦＴ孔領域の比が２０〜９０％、４５〜７５％、または５０〜７０％である、態様１の表面修飾されたカーボンハイブリッド粒子。
【０１３６】
３．ＤＦＴメソ孔ボリュームが少なくとも０．１０ｃｍ３／ｇ、または少なくとも０．１７ｃｍ３／ｇ、または少なくとも０．２９ｃｍ３／ｇである態様１または態様２の表面修飾されたカーボンハイブリッド粒子。
【０１３７】
４．ＤＦＴメソ孔ボリュームと総ＤＦＴ孔ボリュームの比が５０〜９５％、または７０〜９５％である態様１〜３の表面修飾されたカーボンハイブリッド粒子。
【０１３８】
５．凝集体が、２０〜６０μｍ、または３０〜５０μｍ、または４０〜５０μｍのＤ９０値（湿式分散法の測定に従う）；および／又は７〜１５μｍ、または７〜１２μｍのＤ５０値；および／又は、０．３〜４μｍ、または０．４〜３μｍ、または０．５〜２μｍのＤ１０値；および／又は５０〜３００μｍ、または１００〜３００μｍ、または１００〜３００μｍ、または１５０〜２００μｍのＤ９０値（乾式分散法の測定に従う）を有する態様１〜４の表面修飾されたカーボンハイブリッド粒子。
【０１３９】
６．酸素含有量が少なくとも０．４５％ｗ／ｗ、または少なくとも０．８５％ｗ／ｗ、または少なくとも１％ｗ／ｗ、または少なくとも２％ｗ／ｗ、または少なくとも、または少なくとも３％ｗ／ｗである態様１〜５（）の表面修飾されたカーボンハイブリッド粒子。
【０１４０】
７．粒子のｐＨが、７．０未満、または６．５未満、または６．０未満、または５．０未満である態様１〜６の表面修飾されたカーボンハイブリッド粒子。
【０１４１】
８．タップ密度が０．３５〜０．７ｇ／ｃｍ３、または、０．４〜０．７ｇ／ｃｍ３であり；および／又はスコット密度が０．２〜０．６ｇ／ｃｍ３、または０．２５〜０．６ｇ／ｃｍ３である態様１〜７の表面修飾されたカーボンハイブリッド粒子。
【０１４２】
９．油吸収が、１５０％ｗ／ｗ以下、または１４０％ｗ／ｗ以下、または１２０％または１００％％ｗ／ｗ以下、または８０％ｗ／ｗ以下である態様１〜８の表面修飾されたカーボンハイブリッド粒子。
【０１４３】
１０．灰分が０．１％未満、または０．０８％未満、または０．０５％未満である態様１〜９の表面修飾されたカーボンハイブリッド粒子。
【０１４４】
１１．Ｆｅ含有量値が５００ｐｐｍ未満、または４００ｐｐｍ未満、または３００ｐｐｍ未満、または２００ｐｐｍ未満、または１６０ｐｐｍ未満である態様１〜１０の表面修飾されたカーボンハイブリッド粒子
【０１４５】
１２．微結晶サイズＬａ（ラマン分光法で測定されるように）が、１〜１０ｎｍ、または３〜８ｎｍ、または４〜６ｎｍである態様１〜１１の表面修飾されたカーボンハイブリッド粒子。
【０１４６】
１３．微結晶サイズＬｃ（ＸＲＤで測定されるように）が、１０〜１００ｎｍ、または１０〜６０ｎｍ、または１０〜５０ｎｍである態様１〜１２の表面修飾されたカーボンハイブリッド粒子。
【０１４７】
１４．グラファイト化の程度が８０〜９５％、または８５〜９５％、または９０〜９５％である態様１〜１３の表面修飾されたカーボンハイブリッド粒子。
【０１４８】
１５．非凝集粒子のＤ９０値（湿式分散法により測定される）が、１０μｍ未満、または８μｍ未満、または５μｍ未満、または４μｍ未満、または３μｍ未満、または２μｍ未満、または１．８μｍ未満であり；および／又は非凝集粒子のＤ５０値が、４μｍ未満、または２μｍ未満、または１μｍ未満、または０．７５μｍ未満、または０．４μｍ未満、または０．３μｍであり；および／又は非凝集粒子のＤ１０値が、０．６μｍ未満、または０．４μｍ未満、または０．２μｍ未満、または０．１５μｍ未満である態様１〜１４の表面修飾されたカーボンハイブリッド粒子。
【０１４９】
１６．ａ）気密シールされたミル内でグラファイトをミリングし；ｂ）制御された酸化によって得られたハイブリッドカーボンを官能基化する工程を含む、態様１〜１５のいずれか一つに定義された、表面修飾されたカーボンハイブリッド粒子を形成する方法。
【０１５０】
１７．非凝集粒子Ｄ９０値（湿式分散法の測定に従う）が１０μｍ未満、または８μｍ未満、または５μｍ未満、または４μｍ未満、または３μｍ未満、または３μｍ未満、または１．８μｍ未満となるまで；および／又は非凝集粒子のＤ５０値が、４μｍ未満、または２μｍ未満、または１μｍ未満、または０．７５μｍ未満、または０．４μｍ未満、または０．３μｍ未満となるまで；および／又は非凝集粒子のＤ１０値が、０．６μｍ未満、または０．４μｍ未満、または０．２μｍ未満、または０．１５μｍ未満となるまで、工程ａ）が実行される態様１６の方法。
【０１５１】
１８．工程ａ）からの生成物が、工程ｂ）を実行する前に、少なくとも１５分間、または少なくとも３０分間、または少なくとも４５分間気密シールされたミル内で保持される態様１６または１７の方法。
【０１５２】
１９．工程ａ）からの生成物が、２０〜６０μｍ、または３０〜５０μｍ、または４０〜５０μｍのＤ９０値（湿式分散法の測定に従う）；および／又は７〜１５μｍ、または７〜１２μｍのＤ５０値；および／又は、０．３〜４μｍ、または０．４〜３μｍ、または０．５〜２μｍのＤ１０値；および／又は５０〜３００μｍ、または１００〜３００μｍ、または１００〜３００μｍ、または１５０〜２００μｍのＤ９０値（乾式分散法の測定に従う）となるまで、気密シールされたミル内で保持される態様１８の方法。
【０１５３】
２０．制御された酸化が、混合機内で工程ａ）で得られた粒子を攪拌することによって実行される態様１６〜１９の方法。
【０１５４】
２１．制御された酸化が、４００℃以下、または３００℃以下、または２００℃以下、または１００℃以下、または５０℃以下、または３０℃以下の温度で実行される態様１６〜２０の方法。
【０１５５】
２２．酸素含有量が、少なくとも０．４５％ｗ／ｗ、または少なくとも０．８５％ｗ／ｗ、または少なくとも１％ｗ／ｗになるまで、制御された酸化が実行される態様１６〜２１の方法。
【０１５６】
２３．ｐＨが７．０未満、または６．５未満、または６．０未満、または５．０未満になるまで、制御された酸化が実行される態様１６〜２２の方法。
【０１５７】
２４．制御された酸化が、空気、湿気、酸素、他の酸化性のガスおよび／又は酸化性の液体の存在下で実行される態様１６〜２３の方法。
【０１５８】
２５．酸化性のガスがＮＯｘ、オゾンまたは二酸化炭素である態様２４の方法。
【０１５９】
２６．酸化性の液体が過酸化水素または硝酸である態様２４の方法。
【０１６０】
２７．シールされたミルが、回転ミル、タンブリングミルまたは振動ミル等の、ボールミルである態様１６〜２６の方法。
【０１６１】
２８．ミルチャンバに内部にライニングが付与されている態様１６〜２７の方法。
【０１６２】
２９．セラミックボールが工程ａ）において使用される態様１６〜２８の方法。
【０１６３】
３０．工程ａ）が、１５０時間以下、または９６時間以下、または８４時間以下、または７２時間または６０時間以下で実行される態様１６〜２９の方法。
【０１６４】
３１．工程ｂ）の後、生成物が粒子を解凝集させるために剪断力を印加することによって界面活性剤またはポリマー化合物の存在下で液体中に分散する態様１６〜３０の方法。
【０１６５】
３２．態様１６〜３１のいずれか一つで規定された方法によって入手できる態様１〜１５のいずれか一つで規定された表面修飾されたカーボンハイブリッド粒子。
【０１６６】
３３．態様１〜１５または態様３２のいずれか一つに従う表面修飾されたカーボンハイブリッド粒子と、リグノスルホネート、および／又は鉛蓄電池の陰極のための添加剤としての硫酸バリウムの混合物。
【０１６７】
３４．態様１〜１５または態様３２のいずれか一つの表面修飾されたカーボン粒子、導電性添加剤としての態様３３の混合物を含む電池電極。
【０１６８】
３５．硫酸バリウムが電極の全体の量の約０．２〜約２重量％の量で加えられる態様３４の電池電極。
【０１６９】
３６．リグノスルホネートが電極の全体の量の約０．１〜約１．５重量％の量で加えられる態様３４または３５の電池電極。
【０１７０】
３７．態様１〜１５または態様３２のいずれか一つの表面修飾されたカーボン粒子で満たされたポリマー化合物。
【０１７１】
３８．鉛蓄電池における、態様３４〜３６のいずれか一つの電池電極の使用。
【０１７２】
３９．リチウム−硫黄電池における態様３４の電池電極の使用。
【０１７３】
４０．電気化学的二重層キャパシタの態様３４の電池電極の使用。
【０１７４】
４１．電気化学的二重層キャパシタが７Ｆ／ｇを超える、または６Ｆ／ｇを超える、または５．５Ｆ／ｇ．を超える平均キャパシタンスを有する態様３８に従う使用。
【０１７５】
４２．態様１〜１５または態様３２のいずれか一つの表面修飾されたカーボン粒子の、カーボン支持体としての使用。
【０１７６】
４３．態様１〜１５または態様３２のいずれか一つの表面修飾されたカーボン粒子の界面活性剤存在下での液体中の分散体。
【０１７７】
４４．粒子を解凝集させるために、剪断力を印加して、界面活性剤の存在下で液体中で分散を形成するための、態様１〜１５または態様３２のいずれか一つの表面修飾されたカーボン粒子の使用。
【０１７８】
４５．導電性のコーティングとしての、態様４０または４１の分散体の使用。
【０１７９】
＜実施例＞
【０１８０】
実施例１−表面修飾されたカーボンハイブリッド粒子の調製方法
２０〜３０ｍｍより微細で、好ましくは１ｍｍより微細な粒度分布を有する原料合成グラファイトを、振動ボールミル（VIBRATOM SM １２５タイプ、Siebtechnik−ドイツ）内に、約５０ｍｍの直径を有する鋼ボールとともに、１４００ｋｇの総重さになり、約７０〜８０％ボリュームで満たされるようにロードした。ロードされたグラファイトの量が、グラファイトのミリング媒体への比率で約１６〜２０に対応するようにした。振動チューブミルは気密にシールされ、該振動ボールミルの気密にミリングチャンバ内で該（乾式）ミリングプロセスを実行した。ミリングプロセスの終了後、粉砕カーボンは、シールされた（気密の）ミリングチャンバ内で約０．５ｈ休ませ、次いで官能基化プロセスのために、集約的バッチミキサー（Eirich、ドイツ、７５Ｌバッチサイズ）に移送した。該カーボン材料を、如何なる加熱も無く（すなわち、混合が発熱反応により暖まるが、室温から開始する）最低１ｈ空気と接触させつつ穏やかに攪拌して、以下のパラメータによって特徴づけられた表面修飾されたカーボンハイブリッド粒子（ここでは、「カーボンハイブリッド」とも称す）を与えた。
【０１８１】
表１：
【表１】
2015525184.tif 000009
【０１８２】
実施例１によって得られたカーボンハイブリッドを、更に特徴づけし、且つ、他のカーボン材料（例えば、合成グラファイト（ＴＩＭＲＥＸ（登録商標）ＳＦＧ６―ＴＩＭＣＡＬグラファイトおよびカーボン）、膨張化グラファイト（ＴＩＭＲＥＸ（登録商標）ＢＮＢ９０―ＴＩＭＣＡＬグラファイトおよびカーボン）、カーボンブラック（ＥＮＳＡＣＯ（登録商標）３５０Ｇ−ＴＩＭＣＡＬグラファイトおよびカーボン）、および／又は活性炭（ＹＰ５０Ｆ―クラレケミカル社））と比較した。
【０１８３】
表２：
【表２】
2015525184.tif 000010
【０１８４】
表３：
【表３】
2015525184.tif 000011
【０１８５】
表４：
【表４】
2015525184.tif 000012
【０１８６】
表５：
【表５】
2015525184.tif 000013
【０１８７】
表６−メソ孔およびミクロ孔表面積（図４参照）
【表６】
2015525184.tif 000014
【０１８８】
表７：メソ孔およびミクロ孔ボリューム（図５参照）
【表７】
2015525184.tif 000015
【０１８９】
以下の表は、官能基化工程（制御された酸化）の前後における、カーボンハイブリッドＤについて得られたデータを示す。
【０１９０】
表８：
【表８】
2015525184.tif 000016
【０１９１】
実施例２−表面修飾されたカーボンハイブリッド粒子の代替的な調製方法
２０〜３０ｍｍより微細で、好ましくは１ｍｍより微細な粒度分布を有する原料合成グラファイトを、振動ボールミル（VIBRATOM SM １２５タイプ、Siebtechnik−ドイツ）内に、約５０ｍｍの直径を有する鋼ボールとともに、１４００ｋｇの総重さになり、約７０〜８０％ボリュームで満たされるようにロードした。ロードされたグラファイトの量が、グラファイトのミリング媒体への比率で約１５に対応するようにした。振動チューブミルは気密にシールされ、該振動ボールミルの気密にミリングチャンバ内で該（乾式）ミリングプロセスを実行した。該グラファイトを約０．５ｈミリングした後、粉砕カーボンを、シールされた（気密の）ミリングチャンバ内で約０．５ｈ休ませ、次いで官能基化プロセスのために、集約的バッチミキサー（Eirich、ドイツ、７５Ｌバッチサイズ）に移送した。酸素１０％を窒素中に含み、９０％の相対湿度の混合ガスで満たした（flooded）該バッチミキサー内で３ｈ、該カーボン材料を穏やかに攪拌することにより、得られたカーボン材料の官能基化を行った。得られたハイブリッドカーボンは、７２０ｍ２／ｇのＢＥＴ  ＳＳＡ、および約４５％のメソ孔面積−対−総ＤＦＴ面積比を示した。
【０１９２】
実施例３−表面修飾されたカーボンハイブリッド粒子の更なる代替的な調製方法
−５０メッシュの粒度分布の原料天然グラファイトを、振動チューブミル（VIBRATOM SM １２５タイプ、Siebtechnik−ドイツ）内に、約５０ｍｍの直径を有する鋼ボールとともに、１４００ｋｇの総重さになり、約７０〜８０％ボリュームで満たされるようにロードした。ロードされたグラファイトの量が、グラファイトのミリング媒体への比率で約２０に対応するようにした。振動ボールミルは気密にシールされ、該振動ボールミルの気密にミリングチャンバ内で該（乾式）ミリングプロセスを実行した。該グラファイトを約２０ｈミリングした後、粉砕カーボンを、シールされたミリングチャンバ内で約０．５ｈ休ませ、次いで官能基化プロセスのために、集約的バッチミキサー（Eirich、ドイツ、７５Ｌバッチサイズ）に移送した。空気で満たした（flooded）該バッチミキサー内で１ｈ、該カーボン材料を穏やかに攪拌することにより、得られたカーボン材料の官能基化を行った。得られたハイブリッドカーボンは、３３０ｍ２／ｇのＢＥＴ  ＳＳＡ、および約２６％のメソ孔面積−対−総ＤＦＴ面積比を示した。
【０１９３】
実施例４−表面修飾されたカーボンハイブリッド粒子の更なる代替的な調製方法
実施例１において記載したもの同じ原料合成グラファイト材料を、チャンバ体積が約４３リットル、チャンバ径が４００ｍｍのドラム（ないしタンブリング）ボールミルにロードし、チャンバが、約３０ｍｍの直径を有する鋼ボールで約２０〜３０％体積で満たされるように、総重量５０ｋｇとなるようにした。ロードされたグラファイト量（「バッチ」）は、約２０〜３０のグラファイト−対−ミリング媒体比に対応する。該回転ミル（回転（rot.）速度＝５０〜８０ｒｐｍ）の気密シールされたミリングチャンバ内で、ミリングプロセスを実行した。該ミリングプロセスは、それぞれ、空気で１ｈ満たした（flooded）集約的バッチミキサー内において実行された官能基化プロセスの後に、それぞれ、約１００、３００、４００および最高５００ｍ２／ｇの目標とするＢＥＴ  ＳＳＡを有するハイブリッドカーボンを与えるように、該目標に従って、５、１６、３２および４８ｈの全体時間で実行した。ミリング時間、グラファイトバッチ、ミリング媒体のタイプ、サイズおよび形状と共に、ミリング充填、および重量比は、生成物の最終的な性質（すなわちＢＥＴ表面積、ＰＳＤ、スコット密度）の調節を可能とするためのプロセスパラメータである。
【０１９４】
実施例５−表面修飾されたカーボンハイブリッド粒子の更なる代替的な調製方法
表面修飾されたカーボンハイブリッド粒子を、実施例１および３で記述された手順によって製造したが、ミリング・プロセスのスタートの前に、ミリング容器を不活性ガス（典型的には、窒素またはアルゴン）気流でパージした。ガス流およびパージ時間は、ミリングチャンバ内でトラップされる空気量を最低限に低減する目的で選択された。プロセス効率は、ミリング時間の低減に関して、１０％以上改良することができた。パージ効率を改良する他の手段（例えば、ミリングチャンバを迅速に動作させること、等）も、同様に使用することができる。
【０１９５】
実施例６−表面修飾されたカーボンハイブリッド粒子の更なる代替的な調製方法
カーボンハイブリッド粒子を、実施例１および３で記述された手順によって製造したが、本例においては、生成物の（金属）汚染を減少させるために、内部のライニングをミリングチャンバに装備した。セラミックス、ゴム、ポリマーまたは他のタイプの材料も、上記ライニングについて使用することができる。セラミックス、ＺｒＯ２またはＡｌ２Ｏ３で作製されたミリング媒体も、同じ目的で利用した。上記のミルを用いて得られた表面修飾されたカーボンハイブリッド粒子は、（鉄またはステンレス鋼ミリング媒体と比較して、いくつかの例において僅かにより長いミリング時間が必要であったが）、
同程度のＢＥＴ表面積、ＰＳＤおよびメソ孔含有量を有する生成物を産生した。非金属グラインド媒体によるグラインディングは、鉄、ニッケル、モリブデンおよびバナジウム等の金属汚染の如何なる増加にも至らなかった。実際に、得られた粒子の鉄含有量は、充分に５０ｐｐｍ未満であるか、または更により少なくさえあった（出発材料の純度に応じて）。
【０１９６】
実施例７−表面修飾されたハイブリッドカーボン粒子の水性コロイド分散体の調製
試料Ｄの６０ｋｇ（実施例１から得られたように）を、Ｃ１６〜Ｃ１８−アルキルポリグリコエーテル（−ＯＣ２Ｈ５）ｎ（ここに、ｎ＝２５である）の３７ｋｇ、および３ｋｇの２５％−アンモニア水を含む３８４ｋｇの水と、ディゾルバー（dissolver）を用いて混合した（力：４４ｋＷ、攪拌時間１ｈ）。１３００ｍＰａｓ（１０  １／ｓにおいて）、０．７μｍのＤ５０、および２．５μｍのＤ９０に到達するまで、該水性プレ混合物を、次いで摩擦ミル内で更に処理した（パワー：５５ｋＷ）。
【図１】
2015525184.tif 000017
【図２】
2015525184.tif 000018
【図３】
2015525184.tif 000019
【図６】
2015525184.tif 000020
【図７】
2015525184.tif 000021
【図８】
2015525184.tif 000022
【図９】
2015525184.tif 000023
【図１０】
2015525184.tif 000024
【図４】
2015525184.tif 000025
【図５】
2015525184.tif 000026
【国際調査報告】
2015525184.tif 000027
2015525184.tif 000028
2015525184.tif 000029